Brevet FR2451593A1 — publié le 19801010

Divers systèmes pour diffusion-transfert ont été décrits dans la technique. Généralementparlant une image de transfert est obtenue en exposant un élément photosensible ou un composant négatif comprenant au moins une couche d'halogénure d'argent sensible à la lumière pour former une image développable; ensuite en développant cette image par application d'un liquide de traitement alcalin aqueux; en formant, en fonction de ce développement, une distribution conformément à l'image d'une matière formant image soluble et diffusible, qui peut être un colorant, un intermédiaire de colorant ou un complexe d'argent soluble et en transférant cette distribution conformément à l'image,au moins en partie, par diffusion à un élément récepteur d'image superposé ou composant positif comprenant un substrat récepteur d'image pour impartir à celui-ci une image de transfert. Les matières formant image couleur utilisées dans de tels procédés peuvent généralement être caractérisées comme substances qui sont initialement solubles ou diffusibles dans la composition de traitement et ensuite rendues sélectivement non diffusibles dans un modèle conformément à l'image comme fonction du développement ou des substances qui sont initialement insolubles ou non diffusibles dans la composition de traitement et ensuite sont rendues sélectivement diffusibles dans un modèle conformément à l'image comme fonction du développement. De nombreux vexez ples des deux types de matières formant image d'i# sont indiquées dans la littérature des brevets.Une classe particulière ment utile de telles matières sont les développateurs-colorants (colorants qui sont également des agents de développement de I'ha- logénure d'argent) décrits dans le brevet E.U.A N# 2 983 606 et dans de nombreux autres brevets. Dans l'un quiconque de ces systèmes, les images multicolores peuvent être obtenues en utilisant un élément photosensible ou un composant négatif avec au moins deux couches d'halogénure d'argent sensibilisées sélectivement, chacune ayant, associée à elle, une matière formant imagedhain8* montrant les caractéristiques d'absorption spectrale recherchées. Les éléments les plus couramment utilisés de ce type sont les structures dites tripack utilisant une couche d'halogénure d'argent sensible au bleu, une sensible au vert et une sensible au rouge ayant, associéesà elles respectivement, une matière fournissant l'image couleur jaune, magenta et cyan. Les composants négatif et positif dans un tel système peuvent être des éléments séparés qui sont amenés en superposition durant le développement et ensuite retenus ensemble ou séparés pour fournir l'image de transfert recherchée (par exemple comme décrit dans le brevet E.U.A susmentionné Nv 2 983 606), où ces deux composants peuvent comprendre une structure unitaire telle que les unités de film dites négatif-positif intégral dans lesquelles les composants respectifs sont retenus conjointement avant l'exposition et à la suite de la formation de l'image. Dans le dernier système, un matière réfléchissante telle qu'un pigment blanc, par exemple, dioxyde de titane, est fournie entre les deux composants. Il peut comprendre une couche préformée ou une couche formée durant le développement qui masque le composant négatif et fournit le fond recherché pour l'examen de l'image formée dans le composant positif sous forme d'une épreuve par réflexion. Les composants respectifs dans de telles unités de film intégral , peuvent être contenues dans une seule couche ou support dimensionnellement stable ou ils peuvent être séparés entre une paire de tels supports. Bien entendu, n'importe quel support associé au composant positif sera transparent pour permettre l'examen de l'image de transfert. Comme exemples de telles unités de film négatif-positif intégral pour la préparation d'images de transfert couleur, examinables sans séparation, on peut faire référence à celles décrites dans les brevets EUA ND 3 415 644; 3 415 645; 3 415.646; 3-473 925; 3 550 515; 3 573 042; 3 573 043; 3 573 044; 3 576 625; 3 578 540; 3 589 904; 3 594 164; 3 594 165; 3 607.285; 3 615 421; 3 615 436; 3 615 539; 3 615 540; 3 619.192; 3 619 193; 3 621 768; 3 647 437; 3 652 281; 3 652 282; 3 672 890; 3 679 409; 3 689 262; 3 690 879; et autres. Avec les produits de diffusion-transfert multicolores tels que ceux décrits ci-dessus utilisant deux ou plus de deux jeux de couches d'émulsion d'halogénure d'argent, chaque couche ayant sa propre matière formant image du o0Bx8* associée à elle, une migration prématurée de la matière fournissant la couleur durant le traitement peut produire des effets inter-image indésirables dans lesquels le colorant ou une autre matière fournissant la couleur est contrôlée au moins en partie par la couche d'halogénure d'ar gent "mauwa~9e" c'est -à-dire, une couche d'halogénure d'argent autre que celle avec laquelle il est initialement associé dans l'unité de film. Ce problème peut encore être illustré en faisant référence à un tripack négatif conventionnel utilisant des développateurscolorants dans lesquels le négatif comprend un support portant une couche d'halogénure d'argent sensible au rouge ayant un développateur-colorant cyan associé à celle-ci, une couche d'halogénure d'argent sensible au vert ayant un développateur-colorant magenta associé à celle-ci et une couche d'halogénure d'argent sensible au bleu ayant un développateur-colorant jaune associé à celle-ci. De façon idéale, le développateur-colorant solubilisé diffusera vers la couche d'halogénure d'argent quilubest associée et s'il n'est pas lié dans la couche, il diffuse en outre vers l'élément récepteur d'image. La diffusion à travers la couche d'halogénure d'argent est généralement contrôlée par le développement de la couche d'halogénure d'argent.Si le développateur - colorant est admis à migrer vers les autres couches d'halogénure d'argent avant que sa couche d'halogénure d'argent qui lui est associée ait été développée, une image de transfert résul tante aura quelque peu moins de fidélité des couleurs recherchées en raison de la perte de colorant et/ou du transfert du mauvais colorant. Pour illustrer davantage, s'il est possible pour le développateur-colorant magenta de diffuser vers l'arrière, vers la couche d'halogénure d'argent sensible au rouge avant le développement de cette couche par le développateur-colorant cyan, une partie du développateur-colorant magenta peut développer l'halogénure d'argent dans cetteqmantaie couche" et être retenue ou rendue non diffusible. Ceci produira une perte de colorant magenta ou ce que l'on appelle diminution de magenta", dans l'image de transfert. De plus, le développement de la couche d'halogénure d'argent sensible au rouge par le développateur-colorant magenta permet à une partie du développateur-colorant cyan, qui aura plutôt été oxydé, de diffuser vers l'élément récepteur d'image, avec pow résultat le transfert cyan non recherché. Pour éviter ou diminuer ces effets d'inter-image, des couches comprenant diverses matières ont été insérées entre les émulsions et3ait apport individuel de matière formant image dU colorant pour prévenir la diffusion p r Q m a t u r 6 e de cette dernière vers l'émulsion d'halogénure d'argent non associée. Une telle couche intermédiaire est perméable au passage de la composition de traitement de sorte que le développement peut avoir lieu dans les émulsions sur chaque côté de la couche intermédiaire.La couche intermédiaire est imperméable pendant un temps court à la matière formant image couleur solubilisée par la composition de traitement de sorte que les émulsions seront pratiquement développées avant que la matière colorable associée avec une couche d'émulsion puisse se propager à travers la couche intermédiaire vers une autre couche d'émulsion. Le contrôle de la diffusion des substances fournissant la couleur en différant ou retardant leur possibilité de diffuser vers la couche réceptrice d'image jusqu'après que le développement recherché ait eu lieu, est décrit dans le brevet E.U.A. Nb 3 345 163 dans lequel ledit contrôle est effectué par exemple, en utilisant une matière lentement hydrolysable comme couche barrière séparant une émulsion extérieure et sa substance associée fournissant la couleur d'une émulsion interne et de sa substance associée fournissant la couleur. Divers autres types de systèmes de couches intermédiaires d'éléments photosensibles ont été décrits dans la technique. Par exemple, comme montré dans le brevet E.U.A. Ne 3 615 422, deux couches d'émulsion peuvent être séparées par une couche intermédiaire comprenant une matière polymère exempte de métal perméable à la composition de traitement mais imperméable aux substances fournissant la couleur jusqu'à ce que le polymère ait été hydraté. La vitesse d'hydratation du polymère est choisie de façon à ce que l'hydratation requise ait lieu, ultérieurement au développement réel de l'émulsion d'halogénure d'argent ayant la vitesse de développement la plus lente et avant la formation réelle d'un voile de la couche d'émulsion a#la la vitesse de formation de voile la plus rapide. La couche intermédiaire peut retarder la diffusion à la fois directe et par l'arrière des substances fournissant la couleur ou des colorants. Elle retarde la diffusion par l'arrière du colorant associé avec la couche d'émulsion d'halogénure d'argent immédiatement extérieure et la diffusion directe du colorant associé avec la couche d'émulsion d'halogénure d'argent immédiatement iné- rieure.Une variété de matières polymères se trouvant spécialement utiles dans ce stype de système est décrite dans le brevet EUA N# 3 421 892 qui relate l'utilisation de couches intermédiaires en polyvinyl.#amide. Ces couches intermédiaires fonctionnent de fa çon identique à des tamis moléculaires -dont les interstices s'agrandissent tellement parbydratation du polymère qu'unemolécule de colorant ou d'une autre substance fournissant la couleur peut passer à travers. La matière de la couche intermédiaire décrite dans le brevet EUA NO 3 384 483 comprend un sel de métal polyvalent perméable aux alcalis, insoluble dans l'eau, d'un polymère formant film, perméable aux alcalis et soluble dans l'eau, avec des groupes acide carboxylique libres.Il apparaît que ce sel polymère, qui est moins perméable au développateur-colorant en solutionalcaline aqueuse, que l'acide carboxylique polymère utilisé pour le préparer, retarde la diffusion du développateur-colorant vers une couche d'émulsion non associée durant le développement par l'intermédiaire du mécanisme de réticulation, c'est-à-dire, que les restes de métal polyvalent forment les sels insolubles dans l'eau, perméables aux alcalis requis par réticulation avec les restes d'acide carboxylique de 1'acide carboxylique polymère re. Lorsque ce sel s'hydrate durant le traitement, il gonfle suffisamment pour permettre la diffusion du développateur-colorant non oxydé à travers ses interstices vers l'élément récepteur d'image. Plutôt que d'employer une couche intermédiaire comprenant essentiellement seulement une seule phase-de matière, une couche intermédiaire comprenant un mélange de matières peut être utilisé. Un tel système est décrit dans le brevet E.U.A. N# 3 625 685 où les substrats d'halogénure d'argent sont séparés par- des couches intermédiaires contenant deux phases qui sont intimement mélangées, le composant induisant la pénétration du colorant ou phase discontinue (comprenant la matière perméable de la composition de traitement ) et un latex coalescent ou phase continue (comprenant l'essence coalescente d'une dispersion polymère synthétique aqueuse filmogènel.Dans ce système la matière induisant la pénétration du colorant qui peut être perméable ou imperméable. à la composition de traitement et qui est imperméable à la matière formant l'image dl #c(il##t,foe- une structure de réseau avec le latex coalescent qui est- perméa- ble à la composition de traitement. Par contre, avec la composition de traitement, la matière induisant la pénétration du colorant, qui est de préférence un polymère, devient perméable pour solubiliser la matière colorante, rendant de ce fait possible au colorant de passer à travers la couche intermédiaire. Dans une réalisation préférée du système décrit ci-dessus, la couche intermédiaire est rendue perméable par hydratation de la phase discontinue. Cette phase se dilate lorsqu'elle est hydratée pour clan des interstices dans la structure réseau de la couche intermédiaire d'une taille suffisante pour permettre le passage du colorant solubilisé à travers celle-ci. La vitesse d'hydratation de gonflement est généralement choisie de façon à bloquer la migration de la matière formant image dar.uculrat# jusqu'à ce que le développement de toutes les couches d'émulsion dans l'élément photosensible soit pratiquement complet , bien qu'elle puisse également être choisie de façon à atteindre le développement conformément à la couche des émulsions et la diffusion de la matière formant l'image du colorant.Dans ce dernier type de système, une couche intermédiaire entre deux couches d'émulsion préviendra de préférence une telle diffusion du colorant jusqu'à ce qu'il y ait eu développement réel de la couche d'émulsion la plus externe (la plus voisine de l'élément récepteur d'image). Comme il a été vu de la discussion ci-dessus, les polymères rendus perméables au passage de la matière formant l'image du colorant solubilisé,par hydratation peustnt fre utilisés seuls ou en mélange avec d'autres matières pour former une couche intermédiaire barrière entre les deux émulsions. On considère qu'un tel système de couche intermédiaire peut agir comme une barrière sélec tive en raison de la grande dimension des molécules du colorant (-ou précurseur de colorant). Tandis que la plupart des molécules de la composition de traitement, par exemple eau, alcali, etc., sont assez petites pour glisser à travers les interstices dans le réseau de la couche intermédiaire, celles de la matière formant l'image du colorant solubilisé sont trop larges pour le faire dans l'intervalle de temps considéré pour le traitement photographique à moins que ces interstices ne soient dilatés par hydratation du polymère barrière, Bien que de tels polymères se soient avérés être utiles dans le retardement de la diffusion de la matière formant l'image du colorant, il a été trouvé qu'ils permettent quelquefois la diffu sion prématurée. Ceci est dû à l'hydratation du polymère et la dilatation de la couche intermédiaire résultante commence généra lement aussitôt que le polymère est en contact avec la composi tion de traitement.Ainsi, une partie de la diffusion du colorant aura lieu avant le développement réel de l'émulsion d'halogénure d'argent protégée par la couche intermédiaire. En outre, ces lymères tendent à produire la dilatation plutôt lente de la couche intermédiaire. Au lieu de passer rapidement d'une condtion très imperméable à une condition fortement perméable, comme cela est souvent recherché, la perméabilité de la couche intermédiaire a lieu généralement plus graduellement, quelquefois commençant. trop tôt et prenant trop de temps. Le brevet E.U.A M~ 3 362 819 décrit des éléments récepteurs d'image, particulièrement adaptés pour l'utilisation dans les procédés de traitement par diffusion-transfert, qui comprennent une couche-support possédant sur une de ses surfaces, en suivant, une couche d'acide polymère, de préférence une couche de temporisation ou d'espacement inerte et une couche réceptrice d'image adaptée pour fournir une image visible lors du transfert vers ladite couche de la substance formant l'image du colorant diffusible. La couche de polymère acide est décrite pour contenir au moine suffisamment de groupes acide pour effectuer une réduction du pH dans la couche d'image d'une valeur d'environ 12 à 14 à une valeur dau moins 11, et de préférence à une valeur de pH d'-environ 5 à 8 après une période prédéterminée. Il est, bien entendu, nécessaire que l'action de l'acide polymère soit contrôlée de façon à ce qu'il n'interfère pas avec soit le développement du négatif, soit le transfert des matières formant le colorant d'image. Pour cette raison, le pH de la couche d'image est maintenu à un niveau de pH de 12 à 14 jusqu'à ce que l'image du colorant positive ait été formée, après que le pH soit réduit très rapidement à la valeur de pH finale recherchée. La couche d'espacement inerte du brevet susmentionné, par exemple, une couche d'espacement inerte comprenant l'alcool polyvinylique# ou la gélatine, agit pour contrôler le temps de réduction de pH par la couche d'acide polymère Cette temporisation est décrite comme étant une fonction de la vitesse à laquelle l'alcali diffuse à travers la couche d'espacement inerte. L'utilisation des couches de contrôle de diffusion dans les procédés de transfert à l'argent, telles que des couches de tempo. risation pour contrôler une couche de neutralisation,#est connue dans la technique, voir par exemple brevet E.U.A. N~ 3 772 025, publié le 23 novembre 1973 au nom de Edwin H. Landindication incorporée ici à titre de référence. L'objet de la présente invention est de fournir de nouvelles couches de contrôle de diffusion pour une utilisation dans les produits et procédés photographiques pour diffusion-transfert, lesdites couches de contrôle de diffusion contrôlant la diffusion-transfert d'un réactif vers ou à travers une couche d'un composant photosensible ou d'un composant positif d'une unité de film pour diffusion-transfert. Selon la présente invention, on vise à produire pour l'utilisant tion dans les procédés photographiques en couleur par diffusiontransfert des produits qui comprennent un élément photosensible, une couche intermédiaire qui prévient pratiquement la diffusion de la-matière formant l'image du colorant solubilisé à travers ladite couche intermédiaire jusqu'après une période prédéterminée. La présente invention vise également à fournir une telle couche intermédiaire qui passe rapidement d'une condition de réelle imperméabilité à la matière formant l'image du colorant solubilisé à une condition de réelle perméabilité à une telle matière. Selon la présente invention, on vise encore une couche intermédiaire d'un polymère qui est initialement imperméable à la matière formant l'image du colorant solubilisé, laquelle couche intermédiaire devient perméable à une telle matière formant l'image du colorant solubilisé à la suite d'une période de temps courte prédéterminée après que ladite couche intermédiaire ait été en contact avec une composition de traitement alcaline, laquelle composition solubilise et transporte la matière formant l'image du colorant à travers la couche intermédiaire. L'objet de la présente invention est encore de fournir des produits pour l'utilisation dans les procédés p.otographiques par diffusion-transfert qui comprennent un système de neutralisation pour la diminution du pH d'un liquide de traitement alcalin aqueux, ledit système de neutralisation comprenant une couche de neutralisation et une couche de temporisation disposée par rapport à la couche de neutralisation de façon à ce que ledit liquide de traitement diffuse d'abord à travers la couche de temporisation avant la mise en contact de ladite couche de neutralisation, ladite couche de temporisation étant capable de passer rapidement d'une condition de réelle imperméabilité w ltaleali à une condition de réelle perméabilité à celaio Selon la présente invention, on vise encore à fournir un re vêtement polymère pour un élément récepteur d'image qui passe rapidement d'une condition de réelle imperméabilité au fluide de traitement à une condition de réelle perméabilité à tne telle matière La présente invention sera mieux comprise à la lecture de la description qui va suivre en référence au dessin annexé, dans lequel - la figure 1 est une vue en section droite d'une unité de film photographique comprenant des couches de contrôle de diffusion selon la présente invention - la figure 2 est une vue en coupe droite d'un élément récepteur d'image comprenant une couche de temporisation pour le contrôle de diffusion selon la présente invention - la figure 3 illustre un arrangement modèle pour la mesure du "maintien de temps" des couches intermédiaires de la présente invention; et - la figure 4 est une représentation graphique de la densité du colorant en fonction du temps dans un système comprenant une couche intermédiaire selon la présente invention. Il a été trouvé que les produits de polymérisation de monomères capables de subir l'élimination p dans un environnement alcalin sont utiles pour fournir un contrôle de diffusion temporisé dans is unités de film photographiques pour diffusion-transfert. Les couches delcontrôle de diffusion de ces produits de polymérisation peuvent être formulées pour l'utilisation comme couches intermédiaires de contrôle de diffusion ou revêtements dans les éléments photosensibles et comme contrôle de diffusion, par exemple, couches de temporisation ou revêtements dans les éléments récepteurs d'image. Ces matières polymères doivent subir l'élimination p avant que le gonflement réel ait lieu, l'élimination P.et le gonflement étant une condition prérequise pour la pénétration par les matières choisies solubles dans ou solubilisées par un liquide de traitement alcalin aqueux. L'étape d'élimination p que subissent les matières polymères des couches de contrôle de diffusion de la présente invention assurent qu'il y a un retard dans la pénétration après contact de la couche de contrôle de diffusion avec la composition de traitement et fournit un "maintien" de l'alcali ou de la matière sol e OU solubilisée suivi par une rapide "libération" ou ouverture qui permet à la matière soluble ou solubilisée de passer. Les matières polymères peuvent être indiquées comme polymères "maintien-libération" qui retardent la diffusion à travers elles d'alcali ou de matières solubles dans ou solubilisées par le liquide de traitement pour un temps prédéterminé, par exemple, de moins de cinq secondes à plus de plusieurs centaines de secondes. Les couches de contrôle de diffusion de la présente invention peuvent être utilisées comme couches intermédiaires entre les couches d'émulsion d'halogénure d'argent sensibilisées à différentes régions du spectre, chaque émulsion ayant une matière formant l'image du colorant associée. Elles peuvent être utilisées, par exemple, de la manière décrite dans les brevets E.U.A. susmentionnés NO 3 615 422 et 3 421 892, en substituant les polymères "maintienlibération" de la présente invention aux compositions polymères de la couche intermédiaire qui est décrite. Le temps pour que l'élimination ~ ait lieu ultérieurement au contact avec la composition de traitement et pour l'hydratation ultérieure sera suffisant pour maintenir la couche intermédiaire sensiblement imperméable à la matière formant l'image du colorant solubilisé jusqu'à ce qu'il y ait au moins un développement réel des émulsions entre la couche intermédiaire et la couche réceptrice d'image, mais avant qu'il y ait formation de voile réel de la couche d'émulsion ayant la vitesse de formation de voile la plus rapide. Les couches de contrôle de diffusion selon la présente invention peuvent être utilisées comme couches de temporisation ou d'espacement utilisées entre la composition de traitement alcaline introduite dans l'unité de film et une couche de neutralisation, par exemple, une couche d'acide polymère, pour contrôler l'initiation de la réduction du pH en agissant comme barrière pratiquement imperméable à la composition de traitement alcaline jusqu'à ce que la p-élimination ait lieu. Les couches de contrôle de diffusion de la présente invention peuvent également être utilisées comme une couche de revêtement telle que la couche de revêtement 19 montrée dans la figure 1. L'utilisation d'une telle couche de revêtement peut être utilisée pour contrôler, par exemple, le transfert du colorant désiré par conversion d'une couche pratiquement imperméable au colorant en une couche pratiquement perméable au colorant. L'introduction de doubles liaisons dans une molécule contenant des liaisons åmples implique l'élimination d'atomes ou de groupes des atomes adjacents. Lorsque les réactions d'élimination impliquent des esters, acides, cétones, aldéhydes et composés nitro, ss- substitués, elles peuvent être appelées p-éliminations. Selon Hendrickson Cram et Hammond, Organic Chemistry(3ème édition; McGraw-Hill Book Company > 1970),les groupes électro-attracteurs ont des effets de renforcement acide fort sur le; proton X qui est éliminé par base durant la réaction.Cette élimination 1,2 dans des conditions basiques est très familière, comme montré par la figure 14-3 selon Hendrickson, Cram and Hammond, comme suit où L est un groupe qui s'éloigne, B est une base et -NO2 est un groupe activateur typique. En termes généraux, ceci peut être écrit où Y est un groupe activateur. Les substituants qui activent l'élimination ss dans des conditions basiques sont connus. La nature de l'activation dans les p-éliminations est étudiée par : J. Crosby et C.J.M. Stirling dans J. Chem. Soc. (B) 1970, page 671. Il a été conclu que la stabilisation de résonance d'espèce carbanionique est un composant important de l'activation. Il a été découvert qu'un composé p-substitué peut être incorporé dans un polymère pour fournir un polymère qui est pratiquement imperméable aux alcalis ou à certaines matières qui sont solubles dans ou solubilisées par le liquide de traitement alcalin jusqu'après que l'élimination p rompe is liaisons libérant des groupes capables d'absorption d'eau, de gonflement, et d'entrat- ner le polymère à devenir perméable à ces matières solubles ou solubilisées et qu'un tel polymère peut être utilisé comme couche de contrôle de diffusion, le retard de temps prédéterminé résultant prévenant la diffusion prématurée de l'alcali ou des matières solubles ou solubilisées.Par contrôle de la proportion molaire ou du rapport de tels restes d'élimination ~ dans le polymère, ainsi #que de l'épaisseur de la couche polymère, on peut fournir un temps de perméabilité prédéterminé recherché pour le système particulier de diffusion-transfert. En référence à la formulation générale ci-dessus, pour l'éli- mination p, le groupe qui s'éloigne L, est la structure polymère à partir de laquelle une matière p-substituée est éliminée ou d'un tel polymère contenant en plus des restes greffés comme décrit et revendiqué dans la demande de brevet au nom de la demanderesse dépose ce jour pour : "Copolymères greffés sous forme de couchasse contrôle de diffusion dans les produits photographiques pour diffutbn- transfert". La réaction dtélimination p peut être écrite soit R' est hydrogène ou méthyle et Y est choisi parmi le groupe comprenant -SO2W, et -CN où W est -C6H5CH3, -CH3, - C2H5' -C6H5, -NR2 -N(CH2C6H5)2; T est -OC2H5, -CH3, -H, -NH2, -NR2;G est phényle, méthyle ou éthyle et R est alkyle, par exemple méthyle ou éthyle; ou où L est et R' et Y sont comme définis ci-dessus. Plus généralement, la réaction est où R" est une unité de polymérisation par addition d'an groupe alkyle éthyléniquement insaturé de deux à cinq atomes de carbone, comprenant un polymère greffé d'un tel groupe alkyle éthyléniquement insaturé sur un tronc organique polymère, A, E et D sont choisis parmi le groupe comprenant hydrogène, méthyle, et phényle pourvu que pas plus de un des symboles A, E et D soit méthyle ou phényle, Y est un groupe activateur comme défini ci-dessus, Des monomères typiques qui se sont avérés fournir à leur produit de polymérisation un groupe activateur d'élimination y comprennent le 2-cyanéthylacrylate, le 2-cyanéthylméthacrylate, et le 2-carbéthoxy-éthylméthacrylate. D'autres monomères qui fourniront la même fonctionnalité à leur produit de polymérisation comprennent, par exemple, le 2-p-toluènesulfonyl-éthylacrylate et le 2méthane sulfonyléthylacrylate. La réaction utilisant le produit de polymérisation du 2-cyanéthylacrylate peut être représentée ainsi (voir formules page 15) Les couches de contrôle de diffusion de la présente invention peuvent comprendre des homopolymères ou copolymères, y compris les copolymères greffés comme mentionné précédemment. Des mélanges de polymères peuvent également être utilisés. Des copolymères appropriés pour l'utilisation comme couches de contrôle de diffusion comprendront, en plus du composant d'élimination p des unités de matières comonomères qui fournissent les polymères avec certaines propriétés requises. De telles matières peuvent, par exemple, moduler la coalescence ou la viscosité, améliorer la constitution du film et sa possibilité d'enduction ou procurent davantage même de pénétration de liquide et de pénétration d'ions.Par exemple, l'acrylate de butyle est utile pour apporter l'équilibre hydrophobe et E contrôle de la vitesse de pénétration du colorant. Les comonomères qui sont non hydrolysables ou réticulables peuvent être utilisés. L'acide acrylique, l'acide méthacrylique, le 2-sulféthyl-méthacrylate et l'acide 2-acrylamido 2-méthylpropanesulfonique ont été trouvés être des comonomères utiles pour assurer que toutes les parties de la couche de contrôle de diffusion laissent la composition de traitement traverser dans un temps essentiellement le même et à une vitesse qui produit une élimination p uniforme et une hydratation du composant induisant la pénétration.L'éthylèneglycol diméthacrylate, un monomère de réticWlatioXpar exemple, est utile dans la couche de contrôle de diffusion utilisée comme couche intermédiaire pour moduler la vitesse de transfert du colorant après le maintien initial. Comme montré dans la figure 1, les couches de contrôle de diffusion de la présente invention peuvent être utilisées dans une unité de film photographique ayant un élément photosensible 26 et un élément récepteur d'image 27. Les couches intermédiaires 13 et 16 sont positionnées, respectivement, entre des émulsions d'halogénure d'argent sensibles au rouge et vert, et au bleu et vert, dans l'élément photsensible.Ces couches intermédiaires et les émulsions avec leur matière formant image du colorant associée5, par exemple, développateur-colorant, sont de préférence disposées sur un support 10, dans l'ordre suivant, à partir de ce support S couche de développateur-colorant cyan 11, couche d'émulsion d'halogénure d'argent sensible au rouge 12, couche intermédiaire 13, couche de développateur-colorant magenta 14 émulsion d'halogénure d'argent sensible au vert 15, couche intermédiaire 16, couche de développateur-colorant jaune 17 et couche d'émulsion d'ha- logénure d'argent sensible au bleu 18. Une couche de revêtement 19 peut être appliquée au sommet de la couche d'émulsion d'halogénure d'argengsensible au bleu. L'élément récepteur d'image 27 illustré dans la figure 1 comprend dans l'ordre, une couche réceptrice d'image 21, une couche d'espacement ou de temporisation 22, une couche de neutralisation 23 et une couche esueport 24. Durant le traitement, la couche réceptrice d'image/située le plus proche de l'élément photosensible Après que l'élément photosensible ait été exposé, une composition de traitement alcaline aqueuse 20 est introduite entre les éléments photosensible et récepteur d'image et elle. pénètre les couches d'émulsion pour initier le développement de l'image latente portée sur celle-ci et fournir un milieu pour le transfert par diffusion du colorant vers l'élément récepteur d'image. Les matières formant l'image du colorant associées avec les parties non exposées des couches d'émulsion diffusent vers l'élément récepteur d'image d'une manière connue. Comme mis en évidence dans le brevet E.U.A. N~ 3 362 819, située au voisinage de la couche réceptrice d'image, est une couche de neutralisation contenant un acide polymère pour neutraliser l'alcali dans la composition de traitement après une période prédéterminée. La couche de temporisation ou d'espacement, comprenant la matière polymère et située entre les couches réceptrice d'image et de neutralisationXest utilisée pour contrôler la réduction de pH. Les couches de contrôle de diffusion comprenant une matière polymère de p-élimination selon la présente invention comprennent; dans une réalisation préférée, des couches intermédiaires 13 et/ou 16. Selon une alternative, une couche de revêtement 19 peut comprendre une couche de contrôle de diffusion d'une matière polymère de p-élimination. Dans une autre réalisation préférée, la couche d'espacement 22 comprend une couche de contrôle de diffusion selon la présente invention. L'élément récepteur d'image 27 illustré dans la figure 2 comprend dans l'ordre, une couche support 28, une couche de neutralisation 29, une couche d'espacement ou de temporisation 30, une couche réceptrice d'image 31 et un revêtement 32. Durant le traitement, le revêtement de l'élément récepteur d'image est si- tué le plus près de ltélément photosensible. Dans une réalisation de la présente invention, la couche de contrôle de diffusion comprenant une matière polymère d'élimination p selon la présente invention comprend une couche de revêtement 32. Une mesure du temps de réduction de pH peut être obtenue à partir d'une quantité qui peut être indiquée aom= "temps d'éclair classement" qui peut être mesurez'en utilisant le système suivant. Un élément récepteur d'image comprenant dans l'ordre sur un support, une couche d'acide polymère, une couche de temporisation d'essai et une couche de mordançage, est recouverte d'une matière de traitement alcaline d'un pH élevé comprenant un colorant indicateur qui est fortement coloré aux valeurs de pH d'environ 12 à 14 et incolore au-tdessous d'environ 10. Une feuille de couverture transparente/est superposée sur la matière de traitement. L'examen à travers la feuille de couverture vers l'élément récepteur d'image est sombre jusqu'à ce que l'alcali ait pénétré dans la couche d'acide polymère où le pH est réduit par consommation d'alcali et le colorant indicateur devient incolore, le système s'est "éclairci". L'homme de l'art peut déterminer lorsque comme ce l'éclaircissement et lorsqu'il est complet. Une couche de tem- porisation "qui fuit" permet un passage de l'alcali par écoulement depuis le moment du premier contact et ne montre aucun changement abrupt dans le commencement de l'éclaircissement ni dans l'éclaircissement final. Une couche de temporisation comprenant les polymères de la présente invention maintiendra l'alcali en arrière pendant une période de temps définie et ensuite, sur un intervalle de temps très court, laissera suffisamment d'alcali traverser pour diminuer le pH en dessous de la gamme de transition du colo rant indicateur. Le temps d'éclaircissement peut être mesuré pour une structure qui comprend un élément récepteur d'image entier ou il peut être mesuré pour une structure simplifiée modèle qui comprend seulement la couche de temporisation appliquée au-dessus de la couche d'acide polymère sur le support. Le premier temps d'éclaircissement est indiqué comme "éclaircissement à travers le mordant" tandis que le second éclaircissement de la structure modèle est indiqué comme "éclaircissement à travers la couche de temporisation". La couche de contrôle de diffusion de la présente invention utilisée comme revêtement supérieur pour l'élément récepteur d'image est située au sommet du substrat qui comprend l'élément récepteur d'image. Par exemple, dans un élément récepteur d'image comprenant dans l'ordre, un support, une couche d'acide polymère, une couche d'espacement et une couche polymère perméable aux alcalis et colorable, la couche de contrôle de diffusion est située juste voisine de la couche polymère perméable aux alcalis et colorable, la plus éloignée du support et agit pour retarder la pénétration F dans l'élément récepteur d'image de la composition de traitement et des matières solubilisées par elle. La capacité des couches de contrôle de diffusion polymères de la présente invention à retarder la pénétration à travers celles-ci du colorant formant l'image jusqu'à la conversion par la réaction d'élimination ~ en un polymère relativement perméable au colorant peut être évaluée en ayant recours à l'utilisation d'une structure d'essai montrée dans la figure 3. Selon une telle structure, le transfert de colorant à travers la matière d'essai polymère, par exemple, une matière d'essai de couche intermédiaire, est enregistré en fonction du temps. Les propriétés de "maintienlibération" de la matière d'essai polymère peuvent être évaluées par simulation du fonctionnement d'une matière comme, par exemple, couche intermédiaire dans un élément photosensible.Une telle structure d'essai et une méthode appropriée d'évaluation sont mises en évidence en détail dans les exemples 1 à 15. La présente invention est illustrée par les exemples non limitatifs ci-après dans lesquelles les mesures sont faites, sans autre indication, à température ambiante d'environ 250C. EXEMPLES l-lO Sur un support transparnt, 33 dans la figure 3, une couche 34 comprenant 215,3 mg/m2 d'un développateur-colorant cyan 430,6 mg/m2 2 de gélatine et 16,1 mg/m2 de succinaldéhydeest ap- pliquée en utilisant un applicateur à boucle conventionnel. Sur cette couche, une couche 35 contenant 2153 mg/m de la matière polymère à examiner est appliquée. Un élément transparent 38 comprenant une base de film transparente de polyester est superposé avec les éléments d'essai pour former des sandwiches et une composition de traitement alcaline opaque 36 comprenant Hydroxyde de potassium (solution aqueuse à 45 %) 22,9 g Hydroxyde de lithium 0,55 g Benzotriazole 1,53 g 6-bromo-5-méthyl-4-azabenzimidazole 0,08 9 6-méthyl-uracile 0,82 g Acide éthylènediamine tétracétique 2,27 g Sulfure de bis-(2-aminoéthyle) 0,06 g Carbowax (P.M. 6000) 1,5 g Silice colloldale 5,05 g 6-benzylaminopurine 1,09 g Dioxyde de titane 115,23 g Bromure de N-phénéthyl-#picolinium 3,91 g (solution aqueuse à-50 %) Bromure de N-benzyl-a-picolinium 5,09 g (solution aqueuse à 50 %) Nitrate de lithium 0,27 g Carboxyméthyl hydroxyéthyl cellulose 4,82 g Eau 100 g est introduite entre la couche de matière d'essai polymère et l'élément transparent 38 à un intervalle d'environ 0,07 mm. La densité de réflexion optique en lumière rouge de l'échantillon traité, examiné à travers le support 33 de la figure 3, en fonction du temps, est lue en continu en utilisant un densitomètre MacBeth Quanta-Log équipé d'un enregistreur Hewlett-Packard 17505A strip-chart. La densité comprend les contributions provenant de la matière formant l'image du colorant restant dans la couche de colorant et la matière formant l'image du colorant dans la couche d'essai polymère. Le dioxyde de titane dans la composition de traitement masque la matière formant l'image du colorant dans la couche de composition de traitement.Une courbe typique de densité en fonction du temps est donnée dans la figure 4 dans laquelle tl est le temps pour la matière formant l'image du colorant à se solubiliser, t2 est le temps total pendant lequel la matière formant l'image du colorant est maintenue en arrière par la couche intermédiaire polymère, Do est la densité après la dissolution initiale de la matière formant l'image du colorant, Df est la densité après le transfert de colorant à travers la couche intermédiaire et la pentedu segment de droite entre A et B est calculée comme vitesse de changement de densité. Les valeurs pour tl, t2 et- la pente sont données ci-après pour les systèmes polymère "maintien-libération" suivants de la présente invention 1. 100 parties en poids de 2-cyanéthylacrylate mélangé avec 100 parties en poids le copolymère 95,5/4,5 de diacétone acrylamide et d'acide acrylique et polymérisé 2. 35 parties eu poids de 2-o#anétby1ac#late mélange b 65 parties en poids de copolymère à 95,5/4,5 de diacétone acrylamide et d'acide acrylique et polymérisé 3. Un interpolymère 47,5/50/2,5 de diacétone acrylamide, 2-cyanéthylacrylate et acide acrylique 4. Un interpolymère 63/35/2 de diacétone acrylamide, 2 cyanéthylacrylate et acide acrylique 5.Un interpolymère 85/10/2/3 de butylacrylate, 2-cyané thylacrylate, acide méthacrylique et acide 2-acrylamido 2-méthyl-propanesulfonique 6. Un interpolymère 85/10/2/3 de butylacrylate, 2-cyanéthyl acrylate, acide méthacrylique et 2-sulfo-éthylméthacry late 7. 35 parties en poids de 2-cyanéthylacrylate mélangé à 100 parties en poids de copolymère 99,25/o,75 de 2-cyané thylacrylamide et d'acide acrylique et polymérisé 8. Un interpolymère 63/35/2 de diacétone acrylamide, 2 carbéthoxyéthylméthacrylate et acide acrylique 9. Un interpolymère 63/35/2 de diacétone acrylamide, 2 cyanéthylméthacrylate et acide acrylique 10. 100 parties en poids de copolymère 94/6 de diacétone acryla mide et acide acrylique mélangés à 100 parties en poids d'interpolymère 63/35/2 de diacétone acrylamide, 2-cyanéthylméthacrylate et d'acide acryli que. Toutes les proportions des constituants des interpolymères sont indiquées en poids. Echantillon t1 t2 Pente 1 :' 26 404 2 3 22 522 3 5 15 280 4 5 15 580 5 o 11 675 6 10 16.5 737 7 O 28 250 8 0 12 200 9 7 14 870 10 L 18 525 Il est apparent du tableau précédent que la présente invention fournit un temps de maintien important avant que la matière formant limage du colorant solubilisé soit libérée et accomplit la libération du colorant dans un intervalle de temps relativement court. Le temps de maintien est plus long à environ 70C et plus court à environ 350C parallèlement au temps de développement. Par exemple, l'échantillon 2 ci-dessus a une valeur t2 de 215 s à 7C et une pente de 87 et il a une valeur t2 de 11 secondes. à 350C et une pente de 654. EXEMPLES 11-15 Les éléments d'essai sont préparés comme dans les exemples 1-10. Un second élément transparent comprenant une base de film transparente de polyester est superposé aux éléments d'essai pour former des sandwiches et une composition de traitement alcaline opaque comprenant Hydroxyde de potassium (solution aqueuse à 45 %) 13,63 g Hydroxyde de césium (solution aqueuse à 50 %) 10265 g Benzotriazole 1,18 g 5-hydroxyazabenzimi d azo le 0,118g 6-bromo-5-méthyl-4-azabenzimidazole 0,059g 2-méthylimidazole 0,42 g Carboxyméthylcellulose de sodium 4,43 g Dioxyde de titane 59,27 g Bromure de N-phénéthyl-#-picolinium 4,2 g (solution aqueuse à 50 %) Eau 100 g est appliquée entre la matière polymère et l'élément transparent du dessus à une distance d'environ 0,07 mm. Le temps, , nécessaire pour la matière colorante de pénétrer la matière polymère est déterminé en enregistrant la densité optique du colorant à travers l'élément transparent de dessus en utilisant le densitomètre désigné dans les exemples l-lO. Les valeurs de z en secondes sont donnnées ci-dessous pour les systèmes polymères "maintien-libération" suivants de la présente invention 11. 2 parties en poids d'un interpolymère 85/10/3/2 d'acrylate de butyle, 2-cyanéthylacrylate, 2-sulfo éthylméthacrylat avec 1 partie en poids de copolymère 94/6 de butylacrylate. 12. Un interpolymère 85/10/2/3 de butylacrylate, 2 cyanéthylacrylate, acide méthacrylique et acide 2 acrylamido-2-méthyloropanesulfonique 13. Un interpolymère 89/6/2/3 de butylacrylate, 2 cyanéthylacrylate, acide méthacrylique et 2-sulfo éthylméthacrylate 14. 85 parties d'un interpolymère 68/10/2/5 de butylacry late, 2-cyanéthylméthacrylate, 2-sulféthylmétha- crylate et éthylèneglycol diméthacrylate polymérisé aux environs d'un germe de 15 parties en poids de butylacrylate 15. Un interpolymère 85/10/2/3 de butylacrylate, 2-cya néthylacrylate, acide méthacrylique et 2-sulfoéthyl méthacrylate. Echantillon 11 70 12 30 13 12 14 10 15 120 tandis qu'il mesure le temps avant que la matière formant l'image du colorant solubilisé devienne disponible pour une couche réceptrice d'image, comprend le temps nécessaire pour cette matière formant l'image du colorant solubilisé pour diffuser à travers la composition de traitement alcaline et il a un composant relatif à l'épaisseur de cette couche de composition de traitement alcaline. Les proportions relatives des ingrédients dans la composition de traitement, peuvent naturellement être modifiées, si désiré. Par exemple, la substitution de divers agents préservatifs, d'alcalis, de solvants d'halogénure d'argent, etc., est envisagée, aussi bien que l'inclusion de composants tels que retardateurs et accélérateurs. La concentration des divers composants peut également varier dans de larges limites. EXEMPLES 16-19 Les éléments récepteurs d'image de la présente invention sont préparés en induisant une base de film de téréphtalate de polyéthylène transparent de 0,1 mm es couches suivantes pour former le composant récepteur d'image : 1. comme couche d'acide polymère, le semi-ester de butyle du copolymère polyéthylène/anhydride maléique mélangé avec environ 10 % en poids de polyvinyl butyral et appliqué à un taux de recouvrement d'environ 26 910 mg/m. 2. une couche de temporisation contenant les matières polymères décrites en détail dans les exemples qui suivent ; et 3. comme couche réceptrice d'image polymère un mélange de 6 parties en poids d'alcool polyvinylique, 3 parties en poids de poly-4-vinylpyridine et 1 partie en poids d'un copolymère greffé de chlorure de 4-vinyl-pyridine-vinylbenzyltri-méthylammonium sur de l'hydroxyéthylcellulose à un taux de recouvrement de 3229 mg/m. Les éléments sont désignés (a). A titre de comparaison, des éléments d'essai sont préparés sans toutefois avoir la couche réceptrice d'image polymère au sommet des couches de temporisation. Ces éléments sont indiqués (b). Couche de temporisation Temps de pénétration(s) Exemple Matière Recouvrement Départ Fin (mg/m) Témoin (a) I (b) I 5380 60 87 16(a) Il ~ 2690 215 245 16(b) Il 2690 60 68 17( a) Il 5380 280 325 17(b) Il 5380 92 105 18(a) a) III 5380 33 40 18(b) III 5380 25 29 19(a) III 2690 25 32 l9(b) III 2690 15 20 où I est un interpolymère 60/30/4/6 de butylacrylate, diacétone acrylamide, styrène et acide méthacrylique mélangé à 9 X en poids d'alcool polyvinylique; Il est un germe de 100 parties d'un interpolymère 87,5/2/0,5 de diacétone acrylamide, acide acrylique et acide 2-acrylamido-2-méthylpropanesulionique, sel de sodium autour duquel sont polymérisées 49 parties de 2-cyanéthylacrylate; et III est un interpolymère 63/35/2 de diacétone acrylamide, 2-cyanéthylacrylate et acide acrylique. i00 g eau 4,02 g hydroxyéthyl carboxyméthyl cellulose 4,15 g solution à 50 % d'hydroxyde de potassium 1,12 g benzotriazole 0,50 g thymolphtaléine sont introduits entre la couche de matière d'essai polymère et élément transparent àrnintervalle d'environ o,(n mm. Le temps pris comme temps de pénétration et mesuré en secondés, pour le changement de couleur du sandwich du bleu à l'incoloreaest une mesure de temps nécessaire pour la composition de traitement à pénétrer la couche de temporisation et à réagir avec la couche polymère diminuant le pH. Les temps sont rapportés comme "départs" lorsque le sandwich commence d'abord à s'éclaircir et "fin lorsque le sandwich est pratiquement complètement éclairci. EXEMPLES 20-27 Sur une base de film transparente de 0,1 mm en polyéthylène téréphtalate est appliqué le semi-ester de butyle du copolymère polyéthylène/anhydride maléique mélangé à environ 10 X en poids de polyvinylbutyral à un taux de recouvrement d'environ 26910 mg/m Sur cette couche sont appliquées les couches-de temporisation suivantes et les couches réceptrices d'image aux taux de recouvrement indiqués.Le temps de pénétration est mesuré comme indiqué ci-dessus Couche de temporisation Couche réceptri- Temps de pén~- ce d'image tration (s) Exemple Matière Recouvrement 1 Matière Recourt Départ Fin vrement (mg/m) (mg/m) 20 A 2153 31 2153 D 5380 54 58 21 A 31 62 5380 24 C 6459 - . 41 48 25 C 10765 41 41 48 26 C 6459 D 5380 80 92. 27 C 10765 D 5380 80 110 où A est un germe d'un interpolymère 56,7/25/5/1/2 de butylacrylate, 2-cyanéthylacrylate, éthylèneglycol diméthacrylate, acide acrylique et styrène autour duquel est polymérisé un mélange 10/3 de diacétone acrylamide et d'acide acrylique. Le pH de A est 2,6; B comprend la matière de A avec suffisamment d'hydroxyde de potassium ajouté pour amener le pH à 8,0; C est un interpolymère 59/40/1 de diacétone acrylamide, 2-cyanéthylacrylate et d'acide acrylique; et D est un copolymère greffé de 4-vinyl-pyridine, chlorure de vinylbenzyltriméthylammonium sur alcool polyvinylique. Les acrylates cyano-substitués ont été décrits dans le brevet E. U.A. de n' de série 806 150 comme colloidesprotecteurspour le développement du grain d'halogénure d'argent; mais il n'y a aucune description ou suggestion d'un effet de contrôle de diffusion. REVENDICATIONS 1.- Unité de film photographique pour diffusion-transfert comprenant a. un élément photosensible comprenant au moins une couche d'émulsion d'halogénure d'argent photosensible ayant en association avec elle une matière formant l'image soluble dans la composition de traitement et diffusible ; b. un élément récepteur d'image c. des moyens pour la décharge de la composition de traitement alcaline dans ladite unité de film; et d. une couche de contrôle de diffusion dans au moins un desdits éléments photosensible ou récepteur. d'image unité de film caractérisée en ce que ladite couche de contrôle de diffusion comprend un produit de polymérisation d'un monomère capable de subir l'élimination ~ dans un environnement alcalin, ledit produit de polymérisation comprenant des unités récurrentes de formule dans laquelle R est un produit de polymérisation par addition d'un groupe alkyle éthyléniquement insaturé de 2 à 5 atomes de carbone ; A, D et E sont choisis parmi le groupe comprenant hydrogène, méthyle et phényle à la condition que pas plus d'un des symboles A, E ou D soit méthyle ou phényle; et Y est un groupe activateur. 2.- Unité de film photographique pour diffusion-transfert selon la revendication 1, caractérisée en ce que l'élément photosensible comprend au moins deux couches d'émulsion d'halogénure d'argent ayant en association avec elles une matière formant ima ge soluble dans la composition de tristement et diffusible et ladite couche de contrôle de diffusion comprend une couche intermédiaire positionnée entre lesdites couches d'émulsion d'halogénure d'argent. 3.- Unité de film photographique pour diffusion-transfert selon la revendication 1, caractérisée en ce que ladite couche de contrôle de diffusion comprend un revêtement dans ledit élément photosensible. 4.- Unité de film photographique pour diffusion-transfert selon la revendication 1, caractérisée en ce que ladite couche de contrôle de diffusion est présente dans ledit élément récepteur d'image. 5.- Unité de film photographique pour diffusion-transfert selon la revendication 4, caractérisée en ce que ladite couche de contrôle de diffusion comprend une couche de temporisation dudit élément récepteur d'image. 6.- Unité de film photographique pour diffusion-transfert selon la revendication 4, caractérisé en ce que ladite couche de contrôle de diffusion comprend un revêtement dans ledit élément récepteur d'image. 7.- Unité de film selon la revendication 1, caractérisée en ce que ladite matière formant image est un développateur-colorant. 8.- Elément photosensible pour utilisation dans des procédés photographiques de diffusion-transfert comprenant : - une couche support - au moins deux couches d'émulsion d'halogénure d'argent sensibilisées de façon sélective appliquées sur ledit support, chaque couche d'émulsion ayant en association avec elle une matière formant image de colorant diffusible et soluble dans la composition de traitement, et -une couche intermédiaire positionnée entre au moins deux desdites couches d'émulsion d'halogénure d'argent, élément caractérisé en ce que ladite couche intermédiaire comprend un produit de polymérisation d'un monomère capable de subir l'élimination p dans un environnement alcalin; ledit produit de polymérisation comprenant des unités récurrentes de formule (voir formule page 29) dans laquelle R" est un produit de polymérisation par addition d'un groupe alkyle insaturé éthyléniquement de 2 à 5 atomes de carbone ; A, D et E sont choisis parmi le groupe comprenant hydrogène, méthyle et phényle à la condition que pas plus d'un des symboles A, E ou D puisse être méthyle ou phényle; et Y est un groupe activateur. 9.- Elément photosensible selon la revendication 8, caractérisé en ce qu'il comprend, en suivant, une couche d'halogénure d'argent sensible au rouge ayant en association avec elle une matière formant image du colorant cyan; une couche d'halogénure d'argent sensible au vert ayant en association avec elle une matière formant image du colorant magenta, et une couche d'halogé nure d'argent sensible au bleu ayant en association avec elle une matière formant image du colorant jaune. 10.- Elément photosensible pour utilisation dans le procédé photographique par diffusion-transfert comprenant - une couche support; - au moins une couche d'émulsion d'halogénure d'argent photosensible appliquée sur ledit support, ladite couche d'émulsion ayant en association avec elle une matière formant image du colorant diffusible et soluble dans la composition de traitement ; et - un revêtement, élément caractérisé en ce que ledit revêtement comprend un produit de polymérisation d'un monomère capable de subir l'élimination p dans un environnement alcalin ; ledit produit de polymérisation comprenant les unités récurrentes de formule (voir formule page 30) dans laquelle R" est le produit de polymérisation par addition d'un groupe alkyle éthyléniquement insaturé de 2 à 5 atomes de carbone A, D et E sont choisis parmi le groupe comprenant hydrogène, méthyle et phényle, pourvu que pas plus d'un des symboles A, E et D puisse être méthyle ou phényle, et Y est un groupe activateur. 11.- Elément photosensible selon la revendication 10, caractérisé en ce que sont appliquées sur ledit support au moins deux couches d'émulsion d'halogénure d'argent sensibilisées de façon sélective. 12.- Elément photosensible selon la revendication 11, caractérisée en ce que lesdites couches d'émulsion d'halogénure d'argent sensibilisées de façon sélective comprennent, en suivant, une couche d'halogénure d'argent sensible au rouge ayant, associée à elle, une matière formant image du colorant cyan, une couche d'halogénure d'argent sensible au vert ayant, associée à elle une matière formant image du colorant magenta et une couche d'halogénure d'argent sensible au bleu ayant, associée à elle, une matière formant image du colorant jaune. 13.- Elément photosensible pour utilisation dans les procédés photographiques de diffusion-transfert comprenant - une couche support - au moins deux couches d'émulsion d'halogénure d'argent sensibilisées de façon sélective appliquées sur ledit support, chaque couche d'émulsion ayant associée à elle une matière formant image de colorant diffusible et soluble dans la composition de traitement; et - une couche intermédiaire positionnée entre au moins deux desdites couches d'halogénure d'argent, élément photosensible caractérisé en ce que ladite couche intermédiaire comprend un mélange de polymères, au moins l'un desdits polymè#res comprenant un produit de polymérisation d'un monomère capable de subir l'élimination ~ dans un environnement alcalin, ledit produit de polymérisation comprenant les unités récurrentes de formule dans laquelle R" est le produit de polymérisation par addition d'un groupe alkyle éthyléniquement insaturé de 2 à 5 atomes de carbone ; A, D et E sont choisis parmi le groupe comprenant hydrogène, méthyle et phényle à la condition que pas plus d'un des symboles A, E et D puisse être méthyle ou phényle; et Y est un groupe activateur. 14.- Unité de film photographique comprenant en combinaison un élément photosensible et un élément récepteur d'image pour diffusion-transfert, caractérisée en ce que ladite combinaison comprend - une couche support - au moins deux couches d'émulsion d'halogénure d'argent sensibilisées de façon sélective, appliquées sur ledit support, chaque couche d'émulsion ayant associée à elle une matière formant l'image du colorant diffusible et soluble dans la composition de traitement;; - une couche intermédiaire positionnée entre au moins deux desdites couches d'émulsion d'halogénure d'argent, laquelle couche intermédiaire comprend un produit de polymérisation d'un monomère capable de subir l'élimination ~ dans un environnement alcalin, ledit produit de polymérisation comprenant des unités récurrentes de formule dans laquelle R" est le produit de polymérisation par addition d'un groupe alkyle éthyléniquement insaturé de deux à cinq atomes de carbone A, D et E sont choisis parmi le groupe comprenant hydrogène, méthyle et phényle à la condition que pas plus d'un des symboles LI, E et D puisse être méthyle ou phényle et Y est un groupe activateur; et oune couche réceptrice d'image perméable à la composition de traitement alcaline et colorable. 15.- Unité de film selon la revendication 14, caractérisée en ce que ledit élément récepteur d'image pour diffusion-transfert comprend une couche-support ayant, appliquée sur celle-ci,ladite couche réceptrice d'image perméable à la composition de traitement et colorable par la matière formant l'image du colorant, ledit élément récepteur d'image étant fixé par au moins un des côtés dudit élément photosensible et adapté pour être superposé avec celui-ci de façon à ce que la couche support de chaque élément comprenne les extrémités de la structure superposée. 16.- Unité de film selon la revendication 15, caractérisée en ce que ledit élément photosensible comprend, en suivant, une couche support, une couche d'halogénure d'argent sensible au rouge ayant associée avec elle une matière formant l'image du colorant cyan, une couche intermédiaire comprenant un produit de polymérisation d'un monomère capable de subir l'élimination ~ dans un environnement alcalin; une couche d'halogénure d'argent sensible au vert ayant associée à elle une matière formant l'image du colorant magenta; une seconde couche intermédiaire comprenant un produit de polymérisation j'un monomère capable de subir ltéli- mination ~ dans un environnement alcalin, lesdits produits de polymérisation comprenant des unités récurrentes de formule dans laquelle R" est le produit de polymérisation par addition d'un groupe alkyle éthyléniquement insaturé de 2 à 5 atomes de carbone, A, D et E sont choisis parmi le groupe comprenant hydrogène, méthyle et phényle à la condition que pas plus d'un des symboles A, E et D puisse être méthyle ou phényle et Y est un groupe activateur; et une couche d'halogénure d'argent sensibilisée au bleu ayant associée à elle une matière formant image du colorant jaune. 17.- Unité de film photographique comprenant en combinaison un élément photosensible et un élément récepteur d'image pour diffusion-transfert, caractérisée en ce que ladite combinaison comprend : - une couche support ~ - au moins deux couches d'émulsion d'halogénure d'arg#ent sensibilisées de façon sélective appliquées sur iedit support, chaque couche d'émulsion ayant associée à elle une matière formant l'image du colorant diffusible et soluble dans la composition de traitement, et - une couche intermédiaire positionnée entre au moins deux desdites couches d'émulsion d'halogénure d'argent, laquelle couche intermédiaire comprend un mélange de polymères dont au moins un comprend un produit de polymérisation d'un monomère capable de subir l'élimination ~ dans un environnement alcalin, ledit produit de polymérisation comprenant les unités récurrentes de formule (voir formule page 34) dans laquelle R" est le produit de polymérisation par addition d'un groupe alkyle éthyléniquement insaturé de 2 à 5 atomes de carbone, A, D et E sont choisis parmi le groupe comprenant hydrogène, méthyle et phényle à la condition que pas p# d'un des symbo- les A, E et D puisse être méthyle ou phényle et Y est un groupe activateur; et - une couche réceptrice d'image perméable à la composition de traitement alcaline et colorable. 18.- Elément pour utilisation dans les procédés photographiques de diffusion-transfert comprenant - une couche support - une couche d'acide polymère, et - une couche polymère, élément caractérisé en ce que ladite couche polymère comprend un produit de polymérisation d'un monomère capable de subir l'élimination ~ dans un environnement alcalin, ledit produit de polymérisation étant essentiellement imperméable à la composition de traitement jusqu'à ce que ladite élimination ~ ait lieu, ledit produit de polymérisation comprenant les unités récurrentes de formule dans laquelle R" est le produit de polymérisation par addition d'un groupe alkyle éthyléniquement insaturé de deux à cinq atomes de carbone, A, D et E sont choisis parmi le groupe comprenant hydrogène, méthyle et phényle, à la condition que pas plus d'un des symboles A, E et D puisse être méthyle et phényle, et Y est un groupe activateur. 19.- Elément selon la revendication 18, caractérisé en ce qu'il comprend une couche réceptrice d'image perméable aux alcalis et colorable. 20.- Elément selon la revendication 18, caractérisé en ce que ladite couche polymère comprend une couche de temporisation positionnée entre ladite couche d'acide polymère et ladite couche réceptrice d'image. 21.- Elément selon la revendication 18, caractérisé en ce que ladite couche polymère comprend une couche de revêtement positionnée au-dessus de ladite couche réceptrice d'image. t2.- Elément récepteur d'image pour l'utilisation dans le traitement photographique de diffusion-transfert comprenant - une couche support, - une couche d'acide polymère, - une couche polymère comprenant un mélange de polymères, élément caractérisé en ce que, au moins l'un desdits polymères comprend un produit de polymérisation d'un monomère capable de subir l'élimination ~ dans un environnement alcalin, ledit produit de polymérisation comprenant les unités récurrentes de formule dans laquelle R" est le produit de polymérisation par addition d'un groupe alkyle éthyléniquement insaturé de deux à cinq atomes de carbone, A, D et E sont choisis parmi le groupe comprenant hydrogène, méthyle et phényle et à condition que pas plus d'un symbole A, E et D puisse être méthyle ou phényle et Y est un groupe activateur ; et - une couche réceptrice d'image perméable aux alcalis et colorable. 23.- Elément récepteur d'image selon la revendication 22, caractérisé en ce que ladite couche polymère comprenant ledit mélange de polymères comprend une couche de temporisation positionnée entre ladite couche d'acide polymère et ladite couche réceptrice d'image. 24.- Elément récepteur d'image selon la revendication 22, caractérisé en ce que ladite couche polymère comprenant ledit mélange de polymères comprend un revêtement positionné au-dessus de la couche réceptrice d'image. 25.- Unité de film photographique comprenant en combinaison un élément photosensible et un élément récepteur d'image pour diffusion-transfert, caractérisée en ce que ledit élément récepteur d'image comprend - une couche support, - une couche d'acide polymère, - une couche polymère comprenant un produit de polymérisation d'un monomère capable de subir l'élimination ss dans un environnement alcalin, ledit produit de polymérisation comprenant les unités récurrentes de formule dans laquelle R" est le produit de polymérisation par addition d'un groupe alkyle éthyléniquement insaturé de 2 à 5 atomes de carbone, A, D et E sont choisis parmi le groupe comprenant hydrogène, méthyle et phényle, à la condition que pas plus d'un des symboles A, E et D puisse être méthyle ou phényle et Y est un groupe activateur; et - une couche réceptrice d'image perméable aux alcalis et colorable. 26.- Unité de film photographique selon la revendication 25, caractérisée-en ce que ladite couche polymère dudit élément récepteur d'image comprend une couche de temporisation positionnée entre ladite couche d'acide polymère et ladite couche réceptrice d'image. 27.- Unité de film photographique selon la revendication 25, caractérisée en ce que ladite couche polymère de l'élément récepteur dtimage comprend. un revêtement positionné au-dessus de la couche réceptrice d'image. 28.- Unité de film photographique comprenant en combinaison un élément photosensible et un élément récepteur d'image pour diffusion-transfert, caractérisée en ce que ledit élément photosensible comprend - une couche support d'élément photosensible, - au moins deux couches d'émulsion d'halogénure d'argent sensibilisées de façon sélective appliquées sur ledit support, chaque couche d'émulsion ayant en association avec elle une matière formant image du colorant diffusible et soluble dans la composition de traitement, et - une couche intermédiaire comprenant un produit de polymérisation comprenant le 2-cyanéthylacrylate; et ledit élément récepteur d'image comprend : - un support d'élément récepteur d'image - une couche d'acide polymère - une couche polymère comprenant le poW(2-cyanéthyl acrylate) et - une couche réceptrice d'image perméable aux alcalis et colorable. 29.- Unité de film ou élément pour l'utilisation-dans les procédés photographiques de diffusion-transfert selon l'une quelconque des revendications 1 à 28, caractérisé en ce que ledit groupe activateur est choisi parmi le groupe comprenant ou W est -C6H5'CH3, -CH3 - C2H5s -C6115, -NR2 -N(CH2C6H5)2 T est -oe2H5, -CH3, -H, -NH2, -NR2; G est phényle, méthyle ou éthyle; et R est méthyle ou éthyle. 30.- Unité de film ou élément pour une utilisation dans les procédés photographiques de diffusion-transfert selon l'une quelconque des revendications 1 à 28, caractérisé en ce que ledit produit de polymérisation comprend le poly(2-cyanéthylacrylate). 31.- Unité de filment pour utilisation dans les procédés photographiques de diffusion-transfert selon l'une quelconque des revendications 1 à 28, caractérisé en ce que ledit produit de polymérisation comprend le poly(2-cyanéthylméthacrylate). 32.- Unité de film ou élément pour utilisation dans les procédés photographiques de diffusion-transfert selon l'une quelconque des revendications 1 à 28, caractérisé en ce que ledit produit de polymérisation comprend le poly(2-carbéthoxyéthylméthacrylate). 33.- Unité de film ou- élément pour utilisation dans les procédés photographiques de diffusion-transfert selon l'une quelconque des revendications 1 à 28, caractérisé en ce que ledit produit de polymérisation comprend en outre un comonomère non hydrolysable. 34.- Unité de film ou élément pour l'utilisation dans les procédés photographiques de diffusion-transfert selon l'une quelconque des revendications 1 à 28, caractérisé en ce que ledit produit de polymérisation comprend en outre des unités d'un comonomère réticulable.